ВНЕШНЕЕ ПОКРЫТИЕ ИЗ ОКСИДА ЦИРКОНИЯ, ЛЕГИРОВАННОГО ОКСИДОМ ГАДОЛИНИЯ И /ИЛИ СПОСОБ ЕГО ПОЛУЧЕНИЯ

1. Покрытое изделие, содержащее:
подложку, поддерживающую многослойное покрытие на своей главной поверхности, причем покрытие содержит низкоэмиссионное покрытие и слой, содержащий легированный гадолинием (Gd) оксид циркония, поверх низкоэмиссионного покрытия,
при этом низкоэмиссионное покрытие содержит, двигаясь от подложки:
первый диэлектрический слой,
отражающий ИК-излучение слой, содержащий серебро, и
второй диэлектрический слой, и
при этом слой, содержащий легированный Gd оксид циркония, включает от примерно 1 до 20% Gd.
2. Покрытое изделие по п. 1, причем слой, содержащий легированный Gd оксид циркония, является самым наружным слоем покрытия.
3. Покрытое изделие по п. 1, причем покрытое изделие является термообработанным.
4. Покрытое изделие по п. 1, причем слой, содержащий легированный Gd оксид циркония, содержит от примерно 5 до 17% Gd.
5. Покрытое изделие по п. 1, причем слой, содержащий легированный Gd оксид циркония, содержит от примерно 5 до 15% Gd.
6. Покрытое изделие по п. 1, причем покрытое изделие термообработано вместе с покрытием, и покрытие имеет результирующее сжимающее остаточное напряжение после термообработки.
7. Покрытое изделие по п. 1, причем покрытие имеет сниженное по сравнению с покрытием без Gd растягивающее напряжение в слое, содержащем легированный Gd оксид циркония.
8. Покрытое изделие по п. 1, причем слой, содержащий легированный Gd оксид циркония, имеет толщину от примерно 1 до 15 нм.
9. Покрытое изделие по п. 1, причем слой, содержащий легированный Gd оксид циркония, имеет толщину от примерно 2,5 до 10 нм.
10. Покрытое изделие по п. 1, причем слой, содержащий легированный Gd оксид циркония, имеет толщину от примерно 3 до 7 нм.
11. Покрытое изделие по п. 1, причем слой, содержащий легированный Gd оксид циркония, непосредственно контактирует с низкоэмиссионным покрытием.
12. Способ изготовления покрытого изделия с поддерживаемым стеклянной подложкой покрытием, включающий:
обеспечение стеклянной подложки;
нанесение функционального слоя, непосредственно или опосредованно, на стеклянную подложку, причем функциональный слой является отражающим ИК-излучение слоем; и
напыление слоя внешнего покрытия, содержащего легированный гадолинием (Gd) оксид циркония, поверх второго диэлектрического слоя, причем слой внешнего покрытия является самым наружным слоем покрытия и содержит от примерно 1 до 20% Gd; и
при этом стеклянная подложка является термообрабатываемой с покрытием на ней,
при этом покрытие имеет результирующее сжимающее остаточное напряжение и сниженное по сравнению с покрытием без Gd растягивающее напряжение в слое внешнего покрытия.